(57)【要約】【課題】典型元素を構成元素とし、安価であり、かつ、熱安定性に優れ、しかも高い電子伝導性を有する正極活物質を提供すること。【解決手段】酸化リチウム、酸化鉄、および無水ケイ酸から構成され、組成がＬｉｘＦｅＳｉＯ４（０．４≦ｘ≦１．４）である複合酸化物からなることを特徴とするリチウムイオン二次電池用正極活物質。【選択図】  図４
2013004181.tif 000002
【特許請求の範囲】
【請求項１】
酸化リチウム、酸化鉄、および無水ケイ酸から構成され、組成がＬｉｘＦｅＳｉＯ４（０．４≦ｘ≦１．４）である複合酸化物からなることを特徴とするリチウムイオン二次電池用正極活物質。
【請求項２】
酸化リチウム、酸化鉄、および無水ケイ酸に加えて、酸化バナジウム、酸化マンガン、酸化コバルト、酸化ニッケル、酸化ニオブ、および酸化銅から選ばれる少なくとも１種類を含有し、組成がＬｉｘＦｅｙＭ１−ｙＳｉＯ４（０．４≦ｘ≦１．４、０＜ｙ＜１、Ｍは、バナジウム、マンガン、コバルト、ニッケル、ニオブ、および銅から選ばれる少なくとも１種類）である複合酸化物からなることを特徴とするリチウムイオン二次電池用正極活物質。
【請求項３】
前記複合酸化物が、ガラス体、ガラスとスピネル構造とを有する酸化物結晶の複合体、またはスピネル構造を有する酸化物結晶のうちいずれかであることを特徴とする請求項１または２に記載のリチウムイオン二次電池用正極活物質。
【請求項４】
前記複合酸化物が、０．２５ｍｍ以下の厚さの薄片状に成形されてなることを特徴とする請求項１〜３のいずれかに記載のリチウムイオン二次電池用正極活物質。
【請求項５】
前記複合酸化物が、粒子径８０ｎｍ〜１００μｍの範囲にあり、かつ、前記複合酸化物に、導電助剤を０〜１０重量％の割合で添加した複合粉末から構成されることを特徴とする請求項１〜３のいずれかに記載のリチウムイオン二次電池用正極活物質。
【請求項６】
Ｌｉ２Ｏ、Ｌｉ２ＣＯ３、ＬｉＯＨから選択される少なくとも１種のリチウム原料と、ＦｅＯ、Ｆｅ３Ｏ４、Ｆｅ２Ｏ３から選択される少なくとも１種の鉄原料と、無水ケイ酸（ＳｉＯ２）とからなる原料混合物を熱処理することより、組成がＬｉｘＦｅＳｉＯ４（０．４≦ｘ≦１．４）である複合酸化物を得る工程を有することを特徴とするリチウムイオン二次電池用正極活物質の製造方法。
【請求項７】
Ｌｉ２Ｏ、Ｌｉ２ＣＯ３、ＬｉＯＨから選択される少なくとも１種のリチウム原料と、ＦｅＯ、Ｆｅ３Ｏ４、Ｆｅ２Ｏ３から選択される少なくとも１種の鉄原料と、無水ケイ酸（ＳｉＯ２）とに加えて、酸化バナジウム（ＶＯ、ＶＯ２、Ｖ２Ｏ３，Ｖ２Ｏ５から選択される少なくとも１種）、酸化マンガン（ＭｎＯ２、Ｍｎ３Ｏ４、ＭｎＯから選択される少なくとも１種）、酸化コバルト（Ｃｏ３Ｏ４、ＣｏＯ、Ｃｏ２Ｏ３から選択される少なくとも１種）、酸化ニッケル（Ｎｉ、Ｎｉ２Ｏ３から選択される少なくとも１種）、酸化ニオブ（Ｎｂ２Ｏ５）、および酸化銅（ＣｕＯ）から選ばれる少なくとも１種類とからなる原料混合物を熱処理することより、組成がＬｉｘＦｅｙＭ１−ｙＳｉＯ４（０．４≦ｘ≦１．４、０＜ｙ＜１、Ｍは、バナジウム、マンガン、コバルト、ニッケル、ニオブ、および銅から選ばれる少なくとも１種類）である複合酸化物を得る工程を有することを特徴とするリチウムイオン二次電池用正極活物質の製造方法。
【請求項８】
前記複合酸化物を得る工程が、
前記原料混合物を加熱することで融液とし、得られた融液を冷却することで、前記複合酸化物を、ガラス体またはガラス体とスピネル構造とを有する複合体として得る工程、または、
前記原料混合物を加熱することで融液とし、得られた融液を緩やかに冷却することで、結晶化を促進し、前記複合酸化物を、スピネル構造を有する酸化物結晶として得る工程であることを特徴とする請求項６または７に記載のリチウムイオン二次電池用正極活物質の製造方法。
【請求項９】
前記ガラス体または前記ガラス体とスピネル構造とを有する複合体を、ガラス転移温度以上の温度で加熱することで結晶化することにより、前記複合酸化物を、スピネル構造を有する酸化物結晶として得る工程をさらに有することを特徴とする請求項８に記載のリチウムイオン二次電池用正極活物質の製造方法。
【請求項１０】
前記ガラス体または前記ガラス体とスピネル構造とを有する複合体に、還元剤を添加し、不活性雰囲気下または還元性雰囲気下で、ガラス転移温度以上の温度にて加熱することで、遷移金属の価数制御をしながら結晶化することにより、前記複合酸化物を、スピネル構造を有する酸化物結晶として得る工程をさらに有することを特徴とする請求項８に記載のリチウムイオン二次電池用正極活物質の製造方法。
【請求項１１】
前記複合酸化物を、０．２５ｍｍ以下の厚さの薄片状に成形する工程をさらに有することを特徴とする請求項６〜１０のいずれかに記載のリチウムイオン二次電池用正極活物質の製造方法。
【発明の詳細な説明】
【技術分野】
【０００１】
本発明は、リチウムイオン二次電池用正極活物質およびその製造方法に関する。詳細には、酸化リチウム、酸化鉄、無水ケイ酸から構成される複合酸化物からなる正極活物質を提供する。
【背景技術】
【０００２】
リチウムイオン二次電池は、軽量で高エネルギー密度であることから、小型電子機器のみならず、ハイブリッド自動車、電気自動車等の電力貯蔵デバイスとして注目されている。リチウムイオン二次電池の構成部材のうち、正極活物質については、種々の遷移金属酸化物が用いられている。中でも、コバルト酸リチウムやマンガン酸リチウム等の層状酸化物やスピネル構造酸化物は、電子伝導性に優れており１０−６Ｓｃｍ−１以上の伝導度を有する実用的な材料である。しかしながら、このように電子伝導性に富む材料ほど、遷移金属酸化物ユニットとリチウム酸化物ユニット間の結合が弱く、そのため、不可逆な劣化が起こり易いという問題がある。
【０００３】
たとえば、コバルト酸リチウムやマンガン酸リチウムは熱的安定性が悪く、そのため、高温にさらすと結晶構造が破壊され、酸素を放出してしまう。また、マンガン酸リチウムにおいては、充電状態によって結晶構造が変化するため、充電−放電のサイクルを繰り返すことで、マンガンサイトとリチウムサイトの置換が発生してしまう。そのため、コバルト酸リチウムやマンガン酸リチウムは、これらの不可逆な劣化により十分な安定性が保持できないこと、さらには、コバルトやマンガン等の希少で環境負荷の大きい元素を用いるものであること等から、高い安全性を必要とする用途、特に、電気自動車用のリチウムイオン二次電池の課題となっている。
【０００４】
これに対し、近年、リン酸塩、ケイ酸塩等の典型元素酸化物から構成される新規な正極活物質の検討が行なわれている。中でも、オリビン構造からなるリン酸鉄リチウム（ＬｉＦｅＰＯ４）は、コバルト酸リチウムや、マンガン酸リチウムに比べると電気伝導度が室温で約１０−８Ｓｃｍ−１であり、電子伝導性に乏しいものの、導電性炭素をその表面にコートすることにより、起電力３．４Ｖ、理論容量１７０ｍＡｈ/ｇの充放電特性を示すものである（たとえば、特許文献１参照）。
【０００５】
このようなリン酸鉄リチウムは、結晶構造中に典型元素であるリン酸を有することにより、化学結合が強く、熱的安定性に優れるとともに、高いサイクル特性が得られている。また、リン酸鉄リチウムは、豊富な資源である鉄を原料とすることから原材料コストの低減にも好適である。しかしながら、鉄の価数状態が＋２であること、さらには、電気伝導性が著しく低いことから、微粒化や炭素被覆などの各種処理を必要とすることから、製造プロセスが煩雑となるという課題を有する。
【０００６】
また、ケイ酸鉄リチウム（Ｌｉ２ＦｅＳｉＯ４）は、上述したリン酸鉄リチウムと同様に、微粒化および炭素被覆を行なうことにより、充放電特性を発現する正極材料である（たとえば、非特許文献１参照）。ケイ酸鉄リチウムは、オリビン構造からなるリン酸鉄リチウムと比べて式量中に、２つのリチウムイオンを有し、２つのリチウムイオンを充放電反応に用いることができるため、理論容量の増大に効果的である。しかしその一方で、不可逆容量が大きいことに加え、電気伝導度が１０−１１Ｓｃｍ−１であり、リン酸鉄リチウムよりもさらに電気伝導性に劣ることから、高速充放電を必要とする用途に用いることができず、実用化には課題がある。
【０００７】
以上のように、現在、リチウムイオン二次電池の正極活物質は、電子伝導性に優れているものの、熱的および化学的に安定性の劣るコバルト酸リチウムやマンガン酸リチウムに代表される材料と、電子伝導性は絶縁体に近いものであるものの、原材料資源が豊富であり、かつ、熱化学安定性に優れるリン酸、ケイ酸塩材料とに大別され、電子伝導性に優れ、しかも、安価であり、かつ、典型元素を構成元素とする熱安定性に優れた両者の優れた点を併せ持つような正極活物質材料は見出されていないのが現状である。
【先行技術文献】
【特許文献】
【０００８】
【特許文献１】特開２００８−２５１４８１号公報
【非特許文献】
【０００９】
【非特許文献１】A. Nyten et al., Electrochem. Commun, 7, 156 (2005)
【発明の概要】
【発明が解決しようとする課題】
【００１０】
本発明はこのような状況に鑑みてなされたものであり、典型元素を構成元素とし、安価であり、かつ、熱安定性に優れ、しかも高い電子伝導性を有する正極活物質およびその製造方法を提供することを目的とする。
【課題を解決するための手段】
【００１１】
本発明者等は鋭意検討した結果、酸化リチウム、酸化鉄、および無水ケイ酸から構成され、組成がＬｉｘＦｅＳｉＯ４（０．４≦ｘ≦１．４）である複合酸化物を正極活物質として用いることにより、上記目的を達成できることを見出し、本発明として提案するものである。
【００１２】
すなわち、本発明は、酸化リチウム、酸化鉄、および無水ケイ酸から構成され、組成がＬｉｘＦｅＳｉＯ４（０．４≦ｘ≦１．４）である複合酸化物からなることを特徴とするリチウムイオン二次電池用正極活物質に関する。
【００１３】
第二に、本発明のリチウムイオン二次電池用正極活物質は、酸化リチウム、酸化鉄、および無水ケイ酸に加えて、酸化バナジウム、酸化マンガン、酸化コバルト、酸化ニッケル、酸化ニオブ、および酸化銅から選ばれる少なくとも１種類を含有し、組成がＬｉｘＦｅｙＭ１−ｙＳｉＯ４（０．４≦ｘ≦１．４、０＜ｙ＜１、Ｍは、バナジウム、マンガン、コバルト、ニッケル、ニオブ、および銅から選ばれる少なくとも１種類）である複合酸化物からなることを特徴とする。
【００１４】
第三に、本発明のリチウムイオン二次電池用正極活物質は、前記複合酸化物が、ガラス体、ガラスとスピネル構造とを有する酸化物結晶の複合体、またはスピネル構造を有する酸化物結晶のうちいずれかであることを特徴とする。
【００１５】
第四に、本発明のリチウムイオン二次電池用正極活物質は、前記複合酸化物が、０．２５ｍｍ以下の厚さの薄片状に成形されてなることを特徴とする。
【００１６】
第五に、本発明のリチウムイオン二次電池用正極活物質は、前記複合酸化物が、粒子径８０ｎｍ〜１００μｍの範囲にあり、かつ、前記複合酸化物に、導電助剤を０〜１０重量％の割合で添加した複合粉末から構成されることを特徴とする。
【００１７】
第六に、本発明は、Ｌｉ２Ｏ、Ｌｉ２ＣＯ３、ＬｉＯＨから選択される少なくとも１種のリチウム原料と、ＦｅＯ、Ｆｅ３Ｏ４、Ｆｅ２Ｏ３から選択される少なくとも１種の鉄原料と、無水ケイ酸（ＳｉＯ２）とからなる原料混合物を熱処理することより、組成がＬｉｘＦｅＳｉＯ４（０．４≦ｘ≦１．４）である複合酸化物を得る工程を有することを特徴とするリチウムイオン二次電池用正極活物質の製造方法に関する。
【００１８】
第七に、本発明のリチウムイオン二次電池用正極活物質の製造方法は、Ｌｉ２Ｏ、Ｌｉ２ＣＯ３、ＬｉＯＨから選択される少なくとも１種のリチウム原料と、ＦｅＯ、Ｆｅ３Ｏ４、Ｆｅ２Ｏ３から選択される少なくとも１種の鉄原料と、無水ケイ酸（ＳｉＯ２）とに加えて、酸化バナジウム（ＶＯ、ＶＯ２、Ｖ２Ｏ３，Ｖ２Ｏ５から選択される少なくとも１種）、酸化マンガン（ＭｎＯ２、Ｍｎ３Ｏ４、ＭｎＯから選択される少なくとも１種）、酸化コバルト（Ｃｏ３Ｏ４、ＣｏＯ、Ｃｏ２Ｏ３から選択される少なくとも１種）、酸化ニッケル（Ｎｉ、Ｎｉ２Ｏ３から選択される少なくとも１種）、酸化ニオブ（Ｎｂ２Ｏ５）、および酸化銅（ＣｕＯ）から選ばれる少なくとも１種類とからなる原料混合物を熱処理することより、組成がＬｉｘＦｅｙＭ１−ｙＳｉＯ４（０．４≦ｘ≦１．４、０＜ｙ＜１、Ｍは、バナジウム、マンガン、コバルト、ニッケル、ニオブ、および銅から選ばれる少なくとも１種類）である複合酸化物を得る工程を有することを特徴とする。
【００１９】
第八に、本発明のリチウムイオン二次電池用正極活物質の製造方法は、前記複合酸化物を得る工程が、前記原料混合物を加熱することで融液とし、得られた融液を冷却することで、前記複合酸化物を、ガラス体またはガラス体とスピネル構造とを有する複合体として得る工程、または、前記原料混合物を加熱することで融液とし、得られた融液を緩やかに冷却することで、結晶化を促進し、前記複合酸化物を、スピネル構造を有する酸化物結晶として得る工程であることを特徴とする。
【００２０】
第九に、本発明のリチウムイオン二次電池用正極活物質の製造方法は、前記ガラス体または前記ガラス体とスピネル構造とを有する複合体を、ガラス転移温度以上の温度で加熱することで結晶化することにより、前記複合酸化物を、スピネル構造を有する酸化物結晶として得る工程をさらに有することを特徴とする。
【００２１】
第十に、本発明のリチウムイオン二次電池用正極活物質の製造方法は、前記ガラス体または前記ガラス体とスピネル構造とを有する複合体に、還元剤を添加し、不活性雰囲気下または還元性雰囲気下で、ガラス転移温度以上の温度にて加熱することで、遷移金属の価数制御をしながら結晶化することにより、前記複合酸化物を、スピネル構造を有する酸化物結晶として得る工程をさらに有することを特徴とする。
【００２２】
第十一に、本発明のリチウムイオン二次電池用正極活物質の製造方法は、前記複合酸化物を、０．２５ｍｍ以下の厚さの薄片状に成形する工程をさらに有することを特徴とする。
【発明の効果】
【００２３】
本発明によれば、典型元素を構成元素とし、安価であり、かつ、熱安定性に優れ、しかも高い電子伝導性を有する正極活物質およびその製造方法を提供することができる。
【図面の簡単な説明】
【００２４】
【図１】図１は、Ｌｉ１．０ＦｅＳｉＯ４ガラスの示差熱曲線を示す図である。
【図２】図２は、Ｌｉ１．０ＦｅＳｉＯ４結晶化ガラス粉末のＸ線回折パターンを示す図である。
【図３】図３は、Ｌｉ１．０ＦｅＳｉＯ４結晶化ガラス粉末（ｘ＝１．０）およびＬｉ１．２ＦｅＳｉＯ４結晶化ガラス粉末（ｘ＝１．２）の導電率と温度との関係を示すグラフである。
【図４】図４は、Ｌｉ１．０ＦｅＳｉＯ４結晶化ガラス粉末を用いて得られた正極合剤の、リチウム負極に対する充放電プロファイルである。
【発明を実施するための形態】
【００２５】
本発明のリチウムイオン二次電池用正極活物質は、酸化リチウム、酸化鉄、および無水ケイ酸から構成され、組成がＬｉｘＦｅＳｉＯ４（０．４≦ｘ≦１．４）である複合酸化物からなることを特徴とする。
【００２６】
鉄と無水ケイ酸とから構成されるスピネル結晶としてＦｅ２ＳｉＯ４が報告されている。これは正スピネル型の結晶構造を有し、４面体サイトにＦｅ３＋とＳｉ４＋、そしてＦｅ３＋とＦｅ２＋から構成される６面体サイトから構成される。本発明で得られるＬｉ２Ｏ−Ｆｅ２Ｏ３−ＳｉＯ２系からなるスピネル型酸化物結晶（ＬｉｘＦｅＳｉＯ４）は、このＦｅ２ＳｉＯ４に類似した構造と考えられる。正スピネル結晶にリチウムイオンを添加した場合、一般には、リチウム酸化物は６面体サイトに配置するため６配位の鉄サイトを置換し、電荷中性のため原子空孔を形成していると考えられる。リチウム、鉄、ケイ酸の組成比は、スピネル構造を保持できる組成範囲であれば特に限定されないが、鉄とケイ素の比は１近傍であることが好ましく、ケイ素が豊富になると伝導性が乏しくなる。また、リチウムの含有量は、鉄の価数状態に応じて変化するが、組成ＬｉｘＦｅＳｉＯ４において、xの範囲は０．４〜１．４であり、好ましくは０．６〜１．２、より好ましくは０．９〜１．１、最も好ましくはｘ＝１である。ｘが１．４を超えると、スピネルとは異なるＬｉ２ＳｉＯ３相が形成し、正極活物質としての性能が極端に低下するおそれがある。一方、ｘが０．４を下回ると、正極活物質としての容量が低くなりすぎてしまい、容量を向上させるためには、電池の製造段階でリチウムを電気化学的に挿入してから電池を製造することが必要となり、製造工程が煩雑になってしまう。
【００２７】
酸化リチウムは、リチウムイオン二次電池における伝導イオンとして必須元素であり、揮発の影響を受けにくい原料を選択することが望ましい。酸化リチウムの原料としては、炭酸リチウム（Ｌｉ２ＣＯ３）、酸化リチウム（Ｌｉ２Ｏ）などがあげられる。鉄の原料はＦｅＯ、Ｆｅ３Ｏ４、Ｆｅ２Ｏ３等の鉄酸化物の他に、シュウ酸鉄等の有機金属、硫酸鉄等があげられる。また、加熱中にリチウムの揮発を抑制するために、酸化リチウムの原料および無水ケイ酸の原料として、リチウムとケイ酸の複合酸化物を用いてもよい。
【００２８】
本発明のリチウムイオン二次電池用正極活物質は、酸化リチウム、酸化鉄、および無水ケイ酸に加えて、酸化バナジウム、酸化マンガン、酸化コバルト、酸化ニッケル、酸化ニオブ、および酸化銅から選ばれる少なくとも１種類を含有し、組成がＬｉｘＦｅｙＭ１−ｙＳｉＯ４（０．４≦ｘ≦１．４、０＜ｙ＜１、Ｍは、バナジウム、マンガン、コバルト、ニッケル、ニオブ、および銅から選ばれる少なくとも１種類）である複合酸化物からなるものであってもよい。
【００２９】
４．１Ｖの起電力を発現する正極活物質として知られるマンガン酸リチウム（ＬｉＭｎ２Ｏ４）は、マンガンを一部他の遷移金属酸化物と置換することが可能であり、置換により５Ｖ級の高プラトー電位が発生する。これに鑑みて本発明でも、スピネル構造を保持できる組成の範囲内において、鉄の一部を他の遷移金属酸化物で置換することで、酸化還元電位を調整することが可能である。このような遷移金属酸化物としては、たとえば、酸化バナジウム、酸化マンガン、酸化コバルト、酸化ニッケル、酸化ニオブ、および酸化銅から選ばれる少なくとも１種類が挙げられる。特に、これらのなかでも、酸化バナジウム、酸化マンガン、酸化コバルト、酸化ニッケル等で置き換えることで高電位化が期待できる。また、リチウムイオンの占有するサイトは、４配位サイト、６配位サイトのいずれも考えられるが、遷移金属Ｍの置換量に応じて占有するサイトの割合が変化するものと考えられる。組成ＬｉｘＦｅｙＭ１−ｙＳｉＯ４において、ｘの好ましい範囲は上記と同様とすることができ、また、ｙの範囲は０＜ｙ＜１の間で任意に設定することができる。
【００３０】
また、本発明のリチウムイオン二次電池用正極活物質においては、組成ＬｉｘＦｅＳｉＯ４（または、ＬｉｘＦｅｙＭ１−ｙＳｉＯ４）で表される複合酸化物が、ガラス体、ガラスとスピネル構造とを有する酸化物結晶の複合体、またはスピネル構造を有する酸化物結晶のうちいずれかであることが好ましい。
【００３１】
原料粉末を溶融し、ガラス状態とすることにより、通常の固相反応と異なり、短時間できわめて均一な組成分布を有する酸化物を作製することが可能で、電気化学特性を左右する組成の均一性の確保に好適である。また、導電性を飛躍的に向上させるために、組成ＬｉｘＦｅＳｉＯ４（または、ＬｉｘＦｅｙＭ１−ｙＳｉＯ４）で表される複合酸化物を、スピネル構造を有する酸化物結晶とすることが好ましい。あるいは、完全に結晶状態とすることが好ましい。特に、本発明においては、組成ＬｉｘＦｅＳｉＯ４（または、ＬｉｘＦｅｙＭ１−ｙＳｉＯ４）で表される複合酸化物を、原料粉末を溶融し、ガラス状態とした後に、得られたガラス体をガラス転移温度以上の温度で加熱して、スピネル構造を有する酸化物結晶としたものとすることがより好ましい。
【００３２】
なお、本発明のリチウムイオン二次電池用正極活物質においては、組成ＬｉｘＦｅＳｉＯ４（または、ＬｉｘＦｅｙＭ１−ｙＳｉＯ４）で表される複合酸化物の形状としては特に限定されないが、厚さ０．２５ｍｍ以下に成形された薄片状ものであることが好ましい。ガラス物質を結晶化させて作製した試料は内部に空隙を発生せず、単結晶同様に高い密度を発現する。このことは導電率の向上に有効であり、本発明により得られる複合酸化物の示す高い導電率（たとえば、室温で１０−４Ｓｃｍ−１程度）に鑑みると、その厚さを、０．２５ｍｍ以下の厚みとすることが好ましい。特に、本発明によれば、複合酸化物の厚みを０．２５ｍｍ以下とすることにより、高速な充放電が可能となる。
【００３３】
あるいは、組成ＬｉｘＦｅＳｉＯ４（または、ＬｉｘＦｅｙＭ１−ｙＳｉＯ４）で表される複合酸化物を、粒子径８０〜１００ｎｍの粉末形状としてもよい。この場合には、粉末形状の複合酸化物に、導電助剤を０〜１０重量％の割合で添加した複合粉末とすることが好ましい。
【００３４】
粒子径を小さくすることにより、リチウムイオンの拡散長を短くすることができる。しかしながら、あまり微粒化しすぎると、タップ密度が低下し、電池を組み立てる工程で技術的な問題を生じる。また、導電性炭素等の導電助剤を添加することで、材料内部の電子伝導性を飛躍的に向上させることができる。なお、導電助剤の添加量を多くしすぎると、複合酸化物の電荷移動に寄与しない導電助剤の割合が多くなってしまい、さらには、成形性も著しく低下してしまうおそれがあるため、導電助剤の配合量は０〜１０重量％の割合とすることが好ましい。
【００３５】
本発明のリチウムイオン二次電池用正極活物質の製造方法は、Ｌｉ２Ｏ、Ｌｉ２ＣＯ３、ＬｉＯＨから選択される少なくとも１種のリチウム原料と、ＦｅＯ、Ｆｅ３Ｏ４、Ｆｅ２Ｏ３から選択される少なくとも１種の鉄原料と、無水ケイ酸（ＳｉＯ２）とからなる原料混合物を熱処理することより、組成がＬｉｘＦｅＳｉＯ４（０．４≦ｘ≦１．４）である複合酸化物を得る工程を有することを特徴とする。
【００３６】
また、本発明のリチウムイオン二次電池用正極活物質の製造方法においては、Ｌｉ２Ｏ、Ｌｉ２ＣＯ３、ＬｉＯＨから選択される少なくとも１種のリチウム原料と、ＦｅＯ、Ｆｅ３Ｏ４、Ｆｅ２Ｏ３から選択される少なくとも１種の鉄原料と、無水ケイ酸（ＳｉＯ２）とに加えて、酸化バナジウム（ＶＯ、ＶＯ２、Ｖ２Ｏ３，Ｖ２Ｏ５から選択される少なくとも１種）、酸化マンガン（ＭｎＯ２、Ｍｎ３Ｏ４、ＭｎＯから選択される少なくとも１種）、酸化コバルト（Ｃｏ３Ｏ４、ＣｏＯ、Ｃｏ２Ｏ３から選択される少なくとも１種）、酸化ニッケル（Ｎｉ、Ｎｉ２Ｏ３から選択される少なくとも１種）、酸化ニオブ（Ｎｂ２Ｏ５）、および酸化銅（ＣｕＯ）から選ばれる少なくとも１種類とからなる原料混合物を熱処理することより、組成がＬｉｘＦｅｙＭ１−ｙＳｉＯ４（０．４≦ｘ≦１．４、０＜ｙ＜１、Ｍは、バナジウム、マンガン、コバルト、ニッケル、ニオブ、および銅から選ばれる少なくとも１種類）である複合酸化物を得るような構成としてもよい。
【００３７】
また、本発明のリチウムイオン二次電池用正極活物質の製造方法においては、上述した組成ＬｉｘＦｅＳｉＯ４（または、ＬｉｘＦｅｙＭ１−ｙＳｉＯ４）で表される複合酸化物を得る工程が、上述した原料混合物を加熱することで融液とし、得られた融液を冷却することで、組成ＬｉｘＦｅＳｉＯ４（または、ＬｉｘＦｅｙＭ１−ｙＳｉＯ４）で表される複合酸化物を、ガラス体またはガラス体とスピネル構造とを有する複合体として得る工程、または、上述した原料混合物を加熱することで融液とし、得られた融液を緩やかに冷却することで、結晶化を促進し、組成ＬｉｘＦｅＳｉＯ４（または、ＬｉｘＦｅｙＭ１−ｙＳｉＯ４）で表される複合酸化物を、スピネル構造を有する酸化物結晶として得る工程とすることが好ましい。
【００３８】
上述した原料混合物を溶融することは、短時間において均一な組成分布を有する複合酸化物の合成に効果適である。スピネルの基本組成であるＬｉ１．０ＦｅＳｉＯ４の組成では、概ね１４００℃で均一な融液を形成し、この融液を水中、あるいは金属板等へ流し出すことで溶融冷却固化体を合成することができる。組成ＬｉｘＦｅＳｉＯ４（または、ＬｉｘＦｅｙＭ１−ｙＳｉＯ４）において、ｘの値が１．０よりも大きくなるにしたがい、液相温度は１４００℃よりも低温側に変化し、逆に、ｘの値が１．０も小さくなるにしたがい、液相温度は１４００℃よりも高温側へ上昇する傾向にある。そのため、融液を得る際の加熱温度は、ｘの値に応じて適宜設定すればよい。
【００３９】
なお、融液を冷却する際には、融液を熱伝導の優れた金属ドラム内を通過させるか、あるいは、融液を２つの金属板で挟むことで冷却速度を上昇させることができる。これにより融液の固化体をガラス状態にすることが可能となり、固化体の組成均一性は更に向上する。固化体中のガラスの存在は、スピネル化合物のように高電子電導パスが形成されていないため電子伝導性には乏しいが、スピネル結晶に比べて疎な構造を有することからイオン伝導性向上に効果的である。
【００４０】
また、本発明のリチウムイオン二次電池用正極活物質の製造方法において、上述した方法にしたがい、組成ＬｉｘＦｅＳｉＯ４（または、ＬｉｘＦｅｙＭ１−ｙＳｉＯ４）で表される複合酸化物を、ガラス体またはガラス体とスピネル構造とを有する複合体として得た場合には、得られたガラス体またはガラス体とスピネル構造とを有する複合体を、ガラス転移温度以上の温度で加熱することで結晶化することにより、組成ＬｉｘＦｅＳｉＯ４（または、ＬｉｘＦｅｙＭ１−ｙＳｉＯ４）で表される複合酸化物を、スピネル構造を有する酸化物結晶とすることが好ましい。
【００４１】
ガラス状態の物質をガラス転移温度以上に加熱すると、スピネル構造のＬｉｘＦｅＳｉＯ４（または、ＬｉｘＦｅｙＭ１−ｙＳｉＯ４）を結晶化させることができる。特に、結晶化の過程においてガラス転移温度に近い比較的低温で長時間熱処理すると、結晶粒径の小さな結晶化ガラス（ガラスと結晶の複合体）を形成することができる。あるいは、低温で長時間熱処理を施した後に、液相温度より低温の任意の温度にて加熱することで結晶の体積分率を向上させることが可能となる。なお、ガラスの結晶化過程では、このように粒子のサイズおよび体積分率を、熱処理条件のみを適宜調整することにより自在に制御可能である。最適な結晶の体積分率は、全体積中の３０％以上であることが好ましく、より好ましくは５０％以上である。特に、電子伝導性に優れたスピネル結晶が連結する体積分率は、パーコレーションの理論的に３割を超えた組成から急激に増大するため、結晶の体積分率は、全体積中の３０％以上とすることが好ましい。
【００４２】
あるいは、上述した方法にしたがい、組成ＬｉｘＦｅＳｉＯ４（または、ＬｉｘＦｅｙＭ１−ｙＳｉＯ４）で表される複合酸化物を、ガラス体またはガラス体とスピネル構造とを有する複合体として得た場合において、得られたガラス体またはガラス体とスピネル構造とを有する複合体に、還元剤を添加し、不活性雰囲気下または還元性雰囲気下で、ガラス転移温度以上の温度にて加熱することで、遷移金属の価数制御をしながら結晶化することにより、組成ＬｉｘＦｅＳｉＯ４（または、ＬｉｘＦｅｙＭ１−ｙＳｉＯ４）で表される複合酸化物を、スピネル構造を有する酸化物結晶としてもよい。
【００４３】
スピネル化合物中における、遷移金属の価数状態は、電池特性に影響を与えるものである。そのため、遷移金属酸化物の価数状態を制御するために、還元雰囲気下、不活性雰囲気下に加えて、還元剤を添加することにより、還元熱処理をすることが効果的である。Ｆｅ２ＳｉＯ４においては、鉄の価数は＋２、＋３の存在が考えられるが、一般に＋３価の鉄イオンは４配位化する傾向にあり、＋２価の鉄は6配位価する傾向を有する。またリチウムイオンは４配位サイトに占有した方が脱挿入しやすいことが明らかとなっている。他の遷移金属においても一般には低価数の場合において高い配位数を有することから、このような還元熱処理により、６配位サイトへの遷移金属イオンの優先的な配置が促進され、リチウムイオンの４配位化により高いイオン電導性が期待できる。
【００４４】
なお、還元雰囲気としては特に限定されないが、水素や一酸化炭素を含有する不活性雰囲気が好ましい。また、還元剤としては、その種類は限定される物ではないがカルボン酸、セルロース、界面活性剤等が好ましい。還元剤の添加量としては含有している遷移金属イオンと等モル以上が好ましく、モル比で２倍〜５０倍が好適である。還元剤の添加量が多すぎると、電池容量が低下するおそれがある。
【００４５】
また、本発明のリチウムイオン二次電池用正極活物質の製造方法において、組成ＬｉｘＦｅＳｉＯ４（または、ＬｉｘＦｅｙＭ１−ｙＳｉＯ４）で表される複合酸化物を、０．２５ｍｍ以下の厚さの薄片状に成形する工程をさらに有することが好ましい。
【００４６】
一般的なリチウムイオン二次電池用正極は、正極活物質粉体に導電剤としてケッチェンブラック、バインダーを混ぜて集電極上に塗布するのが一般的であるが、本発明で得られるスピネル型正極活物質は電子電導性に優れることから、厚さ０．２５ｍｍ以下の固体状電極として用いることができる。なお、固体状電極とする場合には、上述した方法にしたがって得られたガラス体、ガラス体とスピネル構造とを有する複合体、またはスピネル構造を有する酸化物結晶について、切削、研磨加工を施して薄板状に成形すればよい。
【００４７】
あるいは、本発明のリチウムイオン二次電池用正極活物質の製造方法においては、組成ＬｉｘＦｅＳｉＯ４（または、ＬｉｘＦｅｙＭ１−ｙＳｉＯ４）で表される複合酸化物を、一般的なリチウムイオン二次電池用正極と同様に、粒子径８０〜１００ｎｍの粉末形状とし、導電助剤を０〜１０重量％の割合で添加した複合粉末としてもよい。
【００４８】
本発明のリチウムイオン二次電池用正極活物質は、酸化リチウム、酸化鉄、および無水ケイ酸等の典型元素を構成元素とするものであるため、安価であり、しかも、本発明のリチウムイオン二次電池用正極活物質は、組成がＬｉｘＦｅＳｉＯ４（０．４≦ｘ≦１．４）であり、スピネル構造を有するものであるため、熱安定性に優れ、かつ、高い導電率を有するものである。加えて、本発明のリチウムイオン二次電池用正極活物質は、複雑な製造プロセスを経ることなく製造可能なものである。そのため、本発明のリチウムイオン二次電池用正極活物質は、電気自動車やハイブリッド自動車等への電池材料として好適に用いることができる。
【実施例】
【００４９】
以下、本発明を実施例に基づいて詳細に説明するが、本発明はかかる実施例に限定されるものではない。
【００５０】
（実施例１：複合酸化物の融液の調製）
組成ＬｉｘＦｅＳｉＯ４（ｘ＝０．４〜２．０）となるように、炭酸リチウム（Ｌｉ２ＣＯ３）、酸化第二鉄（Ｆｅ２Ｏ３）、無水ケイ酸（ＳｉＯ２）を所定の割合で混合し、得られた混合物を、溶融後の固化体の重量が１０ｇとなるように秤量し、秤量した混合物を、大気中、１４００〜１６００℃の電気炉中で１０分間溶融させた。そして、得られた融液を５リットルの水（温度２０℃）の中に投入し、冷却することで固化体を製造した。本実施例においては、この方法により、組成ＬｉｘＦｅＳｉＯ４において、ｘ＝０．４〜２．０の範囲で融液が形成されることを確認した。
【００５１】
（実施例２：溶融法によるガラスの作製）
組成ＬｉｘＦｅＳｉＯ４（ｘ＝０．４〜１．４）となるように、炭酸リチウム（Ｌｉ２ＣＯ３）、酸化第二鉄（Ｆｅ２Ｏ３）、無水ケイ酸（ＳｉＯ２）を所定の割合で混合し、得られた混合物を、溶融後の固化体の重量が１０ｇとなるように秤量し、秤量した混合物を、大気中、１４００〜１６００℃の電気炉中で１０分間溶融させた。次いで、得られた融液を鉄板上に流し出し、もう一方から鉄板で挟むことで急冷し、ガラス体およびガラス−スピネル構造結晶混合体を得た。なお、示差熱分析の結果、組成ＬｉｘＦｅＳｉＯ４において、ｘ＝０．４〜１．４の範囲で、ガラス転移温度および結晶化温度の存在が確認された。
【００５２】
（実施例３：ガラスの結晶化）
実施例２で得られたガラス体およびガラス−スピネル構造結晶混合体のうち、組成Ｌｉ１．０ＦｅＳｉＯ４とした試料について、微粉砕することで粒径２０μｍの粒子状とした後に、得られたガラス体１０ｍｇについて示差熱分析を行ったところ、図１に示すように４９０℃にガラス転移温度を、また、５６０℃に結晶化ピークをそれぞれ確認した。また、実施例２で得られた他のガラス体およびガラス−スピネル構造結晶混合体（すなわち、ｘ＝１．０以外のもの）全てについて、同様にして示差熱分析を行ったところ、同様に、ガラス転移温度および結晶化温度の存在を確認した。そして、実施例３では、図１に示す示差熱分析の結果に基づいて、組成Ｌｉ１．０ＦｅＳｉＯ４とした試料について、微粉砕することで粒径２０μｍの粒子状とした後、大気中、３時間、５６０℃で加熱することで、結晶化ガラス粉体を得た。
【００５３】
（実施例４：結晶相の同定）
実施例３で作製した組成Ｌｉ１．０ＦｅＳｉＯ４の結晶化ガラス粉体について、粉末Ｘ線回折測定を行ったところ、図２に示す結晶質特有の複数の回折が確認された。Ｌｉ１．０ＦｅＳｉＯ４の組成において検出されたピークの回折角２θは、図２に示すように、３０．１４°、３５．６８°、４３．５０°、５３．５４°、５７．１８°、６３．２０°であり、同定の結果、スピネル型Ｆｅ２ＳｉＯ４結晶と類似の構造（空間群Ｆｄ３ｍ)であることが明らかとなった。
【００５４】
（実施例５：電気伝導度測定）
実施例３で作製した組成Ｌｉ１．０ＦｅＳｉＯ４の結晶化ガラス粉体、および結晶化を行なう前の組成Ｌｉ１．０ＦｅＳｉＯ４のガラス体（実施例２で得られたガラス体）について、電気伝導性を交流インピーダンス法により測定した。具体的には、結晶化ガラス粉体、およびガラス体を、一軸加圧成型にて直径１３ｍｍφ、厚さ１ｍｍにペレット成型後、６ｍｍφの金電極をスパッタリングにより両面に形成し、周波数５〜１ＭＨｚの複素インピーダンスを測定した。なお、測定温度は室温〜２００℃とした。その結果、結晶化を行なう前のガラス体は、室温における導電率が約１０−１０Ｓｃｍ−１であったのに対し、５６０℃で結晶化した結晶化ガラス粉体は、図３に示すように、室温における導電率が１０−４〜１０−３Ｓｃｍ−１と高くなる結果となった。スピネル結晶が形成されたことで、試料中のＦｅ２＋、Ｆｅ３＋間のホッピング電導がしやすくなり、その結果、飛躍的に伝導度が向上したことによると考えられる。また、図３に示すように、ｘ＝１．２とした組成Ｌｉ１．２ＦｅＳｉＯ４の結晶化ガラス粉体では、室温における導電率は１０−６Ｓｃｍ−１であった。ｘ＝１．２とした場合には、ｘ＝１．０とした場合と比較して、スピネル構造を維持しているものの、鉄サイトに過剰のリチウムイオンが置換されるため、これにより、ホッピング電導が阻害されてしまうことによると考えられる。なお、ｘ＝１．２とした組成Ｌｉ１．２ＦｅＳｉＯ４の結晶化ガラス粉体は、実施例２で得られたガラス体を、大気中、３時間、５００℃で加熱することより得た。
【００５５】
（実施例６：正極活物質としての評価）
実施例３で得られた組成Ｌｉ１．０ＦｅＳｉＯ４(分子量１５４．８７ｇ/ｍｏｌ)の結晶化ガラス粉体について、充放電特性の評価を行った。具体的には、結晶化ガラス粉体０．２４８９ｇに、ケッチェンブラック０．０２９ｇおよびポリフッ化ビニリデン０．０２４ｇを添加し、乳鉢で混合し、次いで、溶媒として、Ｎ−メチル−２−ピロリジノンを加えることで、スラリーを調製した。そして、得られたスラリーをアルミ箔上に塗布し、溶媒を乾燥し、得られた電極を１５ｍｍφにくり抜き、次いで、６００ｋｇｆの圧力で圧縮することで正極合剤（容量８４１μＡｈ）を得た。次いで、得られた正極合剤と、電解液（ＬｉＰＦ６のＥＣ:ＤＥＣ溶液（１ｍｏｌ／Ｌ））と、負極としてのリチウム箔を用いて試験電池を作製した。そして、得られた試験電池について、１０μＡ／秒の定電流で充電および放電を行なった結果を図４に示す。図４に示すように、充電時には電圧２．１Ｖ近傍に鉄２価と３価との間の平衡によるショルダーが、４．１Ｖ近傍に、鉄３価と４価との間の平衡によるショルダーが、それぞれ確認された。また、１．０〜４．６Ｖの間での初回放電容量は１０５ｍＡｈ／ｇであり、組成中の全リチウムのうち約６３％が電池反応に関与していると考えられる。
【図１】
2013004181.tif 000003
【図２】
2013004181.tif 000004
【図３】
2013004181.tif 000005
【図４】
2013004181.tif 000006